ПОЛИМЕРНАЯ КОМПОЗИЦИЯ ДЛЯ ЭЛЕКТРОТЕХНИЧЕСКИХ УСТРОЙСТВ

1. Полимерная композиция, содержащая
(а) полиолефин,
(б) возможно пероксид, который, если присутствует, предпочтительно присутствует в количестве менее 35 ммоль -О-О-/кг полимерной композиции, и
(в) ионообменную добавку.
2. Полимерная композиция по п.1, в которой полиолефин (а) является полиэтиленом, полученным в способе высокого давления, предпочтительно полиэтиленом низкой плотности (ПЭНП), который выбран из возможно ненасыщенного гомополимера ПЭНП или возможно ненасыщенного ПЭНП-сополимера этилена и одного или более сомономеров.
3. Полимерная композиция по п.1, в которой полиолефин (а) является ненасыщенным полимером ПЭНП, который выбран из ненасыщенного гомополимера ПЭНП или ненасыщенного ПЭНП-сополимера этилена и одного или более сомономеров, более предпочтительно из ненасыщенного гомополимера ПЭНП или ненасыщенного ПЭНП-сополимера этилена и одного или более сомономеров, который содержит винильные группы, и более предпочтительно полное количество винильных групп, присутствующих в ненасыщенном ПЭНП, составляет более 0,05/1000 атомов углерода, более предпочтительно более 0,08/1000 атомов углерода и еще более предпочтительно более 0,11/1000 атомов углерода, при измерении согласно «Методу определения количества двойных связей», описанному выше в описании изобретения в разделе «Методы определения».
4. Полимерная композиция по п.1, в которой полиолефин (а) является ненасыщенным ПЭНП-сополимером этилена и по меньшей мере одного полиненасыщенного сомономера и, возможно, одного или более других сомономеров, предпочтительно полиненасыщенный сомономер состоит из прямой углеродной цепи по меньшей мере с 8 атомами углерода и по меньшей мере с 4 атомами углерода между несопряженными двойными связями, из которых по меньшей мере одна является концевой, более предпочтительно указанный полиненасыщенный сомономер является диеном, предпочтительно диеном, который содержит по меньшей мере восемь атомов углерода, причем первая углерод-углеродная двойная связь является концевой, а вторая углерод-углеродная двойная связь является несопряженной с первой, еще более предпочтительно диеном, который выбран из C8-C14 несопряженных диенов или их смесей, более предпочтительно выбран из 1,7-октадиена, 1,9-декадиена, 1,11-додекадиена, 1,13-тетрадекадиена, 7-метил-1,6-октадиена, 9-метил-1,8-декадиена или их смесей, еще более предпочтительно из 1,7-октадиена, 1,9-декадиена, 1,11-додекадиена, 1,13-тетрадекадиена, или любой их смеси.
5. Полимерная композиция по п.1, в которой полиолефин (а) содержит винильные группы в полном количестве более 0,20/1000 атомов углерода, еще более предпочтительно более 0,30/1000 атомов углерода и предпочтительно полное количество винильных групп составляет до 4,0/1000 атомов углерода.
<mrow><mi>C</mi><msubsup><mi>O</mi><mn>3</mn><mrow><mn>2</mn><mo>−</mo></mrow></msubsup></mrow>
6. Полимерная композиция по п.1, в которой ионообменная добавка (в) является неорганической ионообменной добавкой, более предпочтительно неорганической анионообменной добавкой; более предпочтительно анионообменная добавка (в) может обменивать анионы на галогены (то есть захватывать галогены), предпочтительно по меньшей мере на вещества на основе хлора; еще более предпочтительно ионообменная добавка (в) имеет пластинчатую структуру и еще более предпочтительно является пластинчатой анионообменной добавкой, предпочтительно пластинчатой анионообменной добавкой, которая содержит анионные промежуточные слои; еще более предпочтительно указанные промежуточные слои пластинчатого анионообменного материала (в) содержат анионы
, которые способны к обмену с анионными веществами, присутствующими в полимерной композиции.
<mrow><mi>C</mi><msubsup><mi>O</mi><mn>3</mn><mrow><mn>2</mn><mo>−</mo></mrow></msubsup></mrow>
7. Полимерная композиция по п.1, в которой ионообменная добавка (в) является анионообменной добавкой типа гидроталькита, предпочтительно типа синтетического гидроталькита, содержащей анионные промежуточные слои, которые содержат способные к обмену анионы
.
8. Полимерная композиция по п.1, в которой полимерная композиция содержит ионообменную добавку (в) как таковую, то есть в чистом виде, в количестве менее 1 мас.%, предпочтительно менее 0,8 мас.%, предпочтительно от 0,000001 до 0,7 мас.% по отношению к полной массе полимерной композиции.
9. Полимерная композиция по любому из предшествующих пунктов, где в полимерной композиции присутствует пероксид (б) и он предпочтительно присутствует в количестве 35 ммоль -О-О-/кг полимерной композиции или менее, предпочтительно 34 ммоль -О-О-/кг полимерной композиции или менее, предпочтительно 33 ммоль -О-О-/кг полимерной композиции или менее, более предпочтительно от 5,0 до 30 ммоль -О-О-/кг полимерной композиции, более предпочтительно от 7,0 до 30 ммоль -О-О-/кг полимерной композиции, более предпочтительно от 10,0 до 30 ммоль -О-О-/кг полимерной композиции.
10. Способ уменьшения электропроводности, то есть обеспечения низкой электропроводности, возможно и предпочтительно сшитой полимерной композиции, содержащей полиолефин, возможно и предпочтительно сшитый пероксидом, где способ включает стадию получения полимерной композиции путем смешивания друг с другом
(а) полиолефина,
(б) возможно пероксида, который, если присутствует, предпочтительно присутствует в количестве менее 35 ммоль -O-O-/кг полимерной композиции, предпочтительно 34 ммоль -О-О-/кг полимерной композиции или менее, предпочтительно 33 ммоль -О-О-/кг полимерной композиции или менее, предпочтительно 30 ммоль -О-О-/кг полимерной композиции или менее, более предпочтительно от 5,0 до 30 ммоль -О-О-/кг полимерной композиции, более предпочтительно от 7,0 до 30 ммоль -О-О-/кг полимерной композиции, более предпочтительно от 10,0 до 30 ммоль -О-О-/кг полимерной композиции, и
(в) ионообменной добавки, как определено в предшествующих пунктах, и - возможно и предпочтительно сшивания полиолефина (а) в присутствии указанного пероксида (б).
11. Кабель, предпочтительно силовой кабель, более предпочтительно сшиваемый силовой кабель, более предпочтительно сшиваемый силовой кабель постоянного тока (ПТ), содержащий проводник, окруженный одним или более слоями, в котором по меньшей мере один из указанных слоев, предпочтительно по меньшей мере изолирующий слой, содержит полимерную композицию, предпочтительно состоит из полимерной композиции, содержащей
(а) полиолефин,
(б) возможно и предпочтительно пероксид, еще более предпочтительно количество пероксида составляет менее 35 ммоль -О-О-/кг полимерной композиции, предпочтительно 34 ммоль -О-О-/кг полимерной композиции или менее, предпочтительно 33 ммоль -О-О-/кг полимерной композиции или менее, предпочтительно 30 ммоль -О-О-/кг полимерной композиции или менее, более предпочтительно от 5,0 до 30 ммоль -О-О-/кг полимерной композиции, более предпочтительно от 7,0 до 30 ммоль -О-О-/кг полимерной композиции, более предпочтительно от 10,0 до 30 ммоль -О-О-/кг полимерной композиции, и
(в) ионообменную добавку,
как определено в любом из предшествующих пп.1-9.
12. Кабель по п.11, предпочтительно сшиваемый силовой кабель, предпочтительно сшиваемый силовой кабель постоянного тока (ПТ), более предпочтительно сшиваемый силовой кабель ПТ ВН или СВН, содержащий проводник, окруженный по меньшей мере внутренним полупроводящим слоем, изолирующим слоем и внешним полупроводящим слоем, в таком порядке, в котором по меньшей мере один слой, предпочтительно изолирующий слой, содержит полимерную композицию, предпочтительно состоит из полимерной композиции, содержащей
(а) полиолефин,
(б) возможно и предпочтительно пероксид, еще более предпочтительно количество пероксида составляет менее 35 ммоль -О-О-/кг полимерной композиции, предпочтительно 34 ммоль -О-О-/кг полимерной композиции или менее, предпочтительно 33 ммоль -О-О-/кг полимерной композиции или менее, предпочтительно 30 ммоль -О-О-/кг полимерной композиции или менее, более предпочтительно от 5,0 до 30 ммоль -О-О-/кг полимерной композиции, более предпочтительно от 7,0 до 30 ммоль -О-О-/кг полимерной композиции, более предпочтительно от 10,0 до 30 ммоль -О-О-/кг полимерной композиции, и
(в) ионообменную добавку,
как определено в любом из предшествующих пп.1-9.
13. Кабель по предшествующему п.11 или 12, в котором кабель, предпочтительно силовой кабель, предпочтительно силовой кабель постоянного тока (ПТ), более предпочтительно силовой кабель ПТ ВН или СВН сшит пероксидом (б), и в котором по меньшей мере один слой содержит полиолефиновую композицию, предпочтительно состоит из полиолефиновой композиции, которая до сшивания содержит
(а) полиолефин,
(б) пероксид в количестве менее 35 ммоль -О-О-/кг полимерной композиции, предпочтительно 34 ммоль -О-О-/кг полимерной композиции или менее, предпочтительно 33 ммоль -О-О-/кг полимерной композиции или менее, предпочтительно 30 ммоль -О-О-/кг полимерной композиции или менее, более предпочтительно от 5,0 до 30 ммоль -О-О-/кг полимерной композиции, более предпочтительно от 7,0 до 30 ммоль -О-О-/кг полимерной композиции, более предпочтительно от 10,0 до 30 ммоль -О-О-/кг полимерной композиции, и
(в) ионообменную добавку,
как определено в любом из предшествующих пп.1-9.
14. Способ производства кабеля, включающий стадии
(а) предоставления и смешивания, предпочтительно смешивания в расплаве в экструдере, полимерной композиции,
(б) нанесения смешанного расплава полимерной композиции, полученной на стадии (а), предпочтительно путем (со)экструзии на проводник для образования одного или более слоев, предпочтительно по меньшей мере изолирующего слоя, и
(в) возможно и предпочтительно сшивания по меньшей мере полимерной композиции в указанном по меньшей мере одном слое, предпочтительно в изолирующем слое, где указанный по меньшей мере один слой, предпочтительно изолирующий слой, содержит полимерную композицию, предпочтительно состоит из полимерной композиции, содержащей
(а) полиолефин,
(б) возможно и предпочтительно пероксид, а более предпочтительно количество пероксида составляет менее 35 ммоль -О-О-/кг полимерной композиции, предпочтительно 34 ммоль -О-О-/кг полимерной композиции или менее, предпочтительно 33 ммоль -О-О-/кг полимерной композиции или менее, предпочтительно 30 ммоль -О-О-/кг полимерной композиции или менее, более предпочтительно от 5,0 до 30 ммоль -О-О-/кг полимерной композиции, более предпочтительно от 7,0 до 30 ммоль -О-О-/кг полимерной композиции, более предпочтительно от 10,0 до 30 ммоль -О-О-/кг полимерной композиции, и
(в) ионообменную добавку,
как определено в любом из предшествующих пп.1-9.
15. Способ по п.14 производства силового кабеля, предпочтительно силового кабеля ПТ, более предпочтительно силового кабеля ПТ ВН, содержащего проводник, окруженный внутренним полупроводящим слоем, изолирующим слоем и внешним полупроводящим слоем, в таком порядке, включающий стадии
(а)
- предоставления и смешивания, предпочтительно смешивания в расплаве в экструдере, первой полупроводящей композиции, содержащей полимер, сажу и, возможно, дополнительный компонент(ы), для внутреннего полупроводящего слоя,
- предоставления и смешивания, предпочтительно смешивания в расплаве в экструдере, изолирующей композиции для изолирующего слоя,
- предоставления и смешивания, предпочтительно смешивания в расплаве в экструдере, второй полупроводящей композиции, содержащей полимер, сажу и, возможно, дополнительный компонент(ы), для внешнего полупроводящего слоя,
(б) нанесения на проводник, предпочтительно путем соэкструзии,
- смешанного расплава первой полупроводящей композиции, полученной на стадии (а), для образования внутреннего полупроводящего слоя,
- смешанного расплава изолирующей композиции, полученной на стадии (а), для образования изолирующего слоя, и
- смешанного расплава второй полупроводящей композиции, полученной на стадии (а), для образования внешнего полупроводящего слоя, и
(в) возможного и предпочтительного сшивания при условиях сшивания одной или более композиций из изолирующей композиции изолирующего слоя, первой полупроводящей композиции внутреннего полупроводящего слоя и второй полупроводящей композиции внешнего полупроводящего слоя полученного кабеля, предпочтительно по меньшей мере изолирующей композиции изолирующего слоя, более предпочтительно изолирующей композиции изолирующего слоя, первой полупроводящей композиции внутреннего полупроводящего слоя и второй полупроводящей композиции внешнего полупроводящего слоя, причем по меньшей мере изолирующая композиция содержит полимерную композицию, предпочтительно состоит из полимерной композиции, содержащей
(а) полиолефин,
(б) возможно и предпочтительно пероксид, а более предпочтительно количество пероксида составляет менее 35 ммоль -О-О-/кг полимерной композиции, предпочтительно 34 ммоль -О-О-/кг полимерной композиции или менее, предпочтительно 33 ммоль -О-О-/кг полимерной композиции или менее, предпочтительно 30 ммоль -О-О-/кг полимерной композиции или менее, более предпочтительно от 5,0 до 30 ммоль -О-О-/кг полимерной композиции, более предпочтительно от 7,0 до 30 ммоль -О-О-/кг полимерной композиции, более предпочтительно от 10,0 до 30 ммоль -О-О-/кг полимерной композиции, и
(в) ионообменную добавку,
как определено в любом из предшествующих пп.1-9.
16. Применение полимерной композиции, содержащей
(а) полиолефин,
(б) возможно пероксид, который, если присутствует, предпочтительно присутствует в количестве менее 35 ммоль -О-О-/кг полимерной композиции, и
(в) ионообменную добавку,
определенной в любом из предшествующих пп.1-9, для производства электротехнического устройства или устройства связи, содержащего указанную полимерную композицию, предпочтительно для производства изоляции электротехнического устройства или устройства связи.